МНОГОСЛОЙНЫЙ МАТЕРИАЛ

Полезная модель относится к легкой промышленности, в частности к производству многослойного материала типа искусственной кожи, который может быть использован в качестве товара народного потребления.
Известен декоративный многослойный материал и его варианты. Материал содержит текстильную основу, состоящую из натуральных волокон или /натуральных и искусственных волокон, или натуральных и синтетических волокон, или натуральных, искусственных и синтетических волокон и полимерное покрытие из композиции, содержащей вододисперсионное полимерное связующее и смесь наполнителей, нанесенное на одну из сторон текстильного материала.
Данный материал описан в патенте РФ №2225904 по кл. МПК D 06 N 3/04, D 04 H 1/58, В 32 В 5/08, опубл. 20.03.2004 г.
Однако, известный материал обладает недостаточными воздухопроницаемостью и гигиеничностью.
3
Известна многослойная кожа с полимерным покрытием и способ ее получения. Многослойная кожа с полимерным покрытием включает волокнистую основу с объемной плотностью 0,19-0,24 г/см из полиэфирных и полипропиленовых волокон или из полиэфирных и полиэфирных усадочных волокон, взятых в соотношении 7-8,5:3-1,5, линейная плотность каждого из указанных волокон составляет 0,12-0,33 текс; и слои - адгезивный, пористый на основе поливинилхлорида и монолитный на основе полиэфируретана, при этом соотношение слоев волокнистой основы, адгезионно-волокнистого слоя, пористого и монолитного слоев составляет соответственно 1:(0,25-1):(0,75-3):(0,25-1,5).
Данный материал описан в патенте РФ №2225905 по Кл. МПК D 06 N
3/04, В 32 В 5/08, 27/30, 27/40, опубл. 20.03.2006 г.
Многослойная кожа имеет внешний вид натуральной при сохранении деформационно-прочностных свойств, устойчивости к многократным деформациям, но не обладает достаточными мягкостью и гигиеническими свойствами.
Ближайшим аналогом предлагаемого многослойного материала по большинству сходных существенных признаков и по своему назначению является материал, описанный в патенте РФ №2169220 по кл. D 06 N 3/04, опубл. 20.06.2001 г.
Многослойный материал включает нетканую основу и полимерное покрытие, состоящее, по крайней мере, из одного слоя композиции на основе поливинилхлорида при соотношении слоев основы и покрытия по массе 1:4-8.
Данный материал обладает улучшенной светостойкостью, но недостаточными воздухопроницаемостью и гигиеничностью из-за состава полимерного покрытия.
Задачей полезной модели является создание многослойного материала типа искусственной кожи с улучшенными показателями воздухопроницаемости, паропроницаемости, гигиеничности и водоупорности, что обеспечивает лучшую комфортность изделий и приближенность к свойствам натуральной кожи.
Указанный технический результат достигается за счет того, что в многослойном материале, включающем нетканую основу и, по крайней мере, один слой полимерного покрытия, нетканая основа выполнена из синтетических волокон или их смеси и/или смеси натуральных и синтетических волокон, а полимерное покрытие из композиции на основе коллагена при соотношении слоев основы и покрытия по массе 1-6:1.
Волокнистый слой нетканой основы может содержать полиэфирные, полипропиленовые, поливинилхлоридные, полиамидные волокна или их смеси и/или смеси льняных и/или шерстяных и синтетических волокон.
Полимерное покрытие выполнено в виде, по крайней мере, одного слоя из
композиции на основе коллагена. При этом соотношение слоев основы и покрытия по массе составляет 1-6:1.
Сущность полезной модели поясняется схематическим изображением структуры многослойного материала на фиг.1 и примерами.
Как представлено на фиг.1 предлагаемый многослойный материал включает нетканую основу 1 из синтетических волокон: полипропиленовых, полиэфирных, полиамидных, поливинилхлоридных или их смеси и/или смеси натуральных: льняных и шерстяных волокон 3 и синтетических волокон 4 и нанесенное на одну из сторон нетканой основы покрытие 2 из композиции на основе коллагена. При этом соотношение слоев основы и покрытия может изменяться в процессе изготовления предлагаемого многослойного материала.
Применение синтетических волокон: полипропиленовых, полиэфирных, полиамидных, поливинилхлоридных или их смеси и/или смеси натуральных: льняных и шерстяных волокон создает условия для достижения необходимых показателей воздухопроницаемости, паропроницаемости, гигиеничности и водоупорности. Однако, применение на нетканых основах из этих волокон и их смесей покрытий из композиций на основе ПВХ и других синтетических полимеров приводит к нивелированию вышеперечисленных необходимых положительных свойств. Согласно данному изобретению на основу из таких волокон наносится покрытие из композиции на основе коллагена.
Такое покрытие, являющееся по своей природе натуральным и само по себе обладающее комплексом положительных свойств, а именно: воздухопроницаемость, паропроницаемость, гигиеничность, требуемая водоупорность, позволяет сохранить эти свойства нетканой основе, на которую оно нанесено. Кроме того, многослойный материал приобретает внешний вид натуральной кожи.
Синтетические волокна, входящие в состав нетканой основы, придают предлагаемому многослойному материалу достаточные прочностные свойства, упругие характеристики, формоустойчивость, а натуральные волокна
обеспечивают высокие гигиенические свойства: гигроскопичность и влагоотдачу.
Соотношение слоев основы и покрытия по массе может изменяться в пределах 1-6:1 в зависимости от назначения материала.
Композиция на основе коллагена описана в патенте №2070560 по кл. МПК С 08 Н 1/06, опуб. 7.04.1997 г. Водоупорность предлагаемого материала оценивалась в соответствии с ГОСТ 3816-81 «Ткани текстильные. Методы определения гигроскопичности и водоотталкивающих свойств».
Воздухопроницаемость определялась по ГОСТ 12088-78 «Материалы текстильные. Полотна. Методы определения воздухопроницаемости».
Паропроницаемость определялась по ГОСТ 22900-78 «Кожа искусственная и пленочные материалы. Методы определения паропроницаемости и влагопоглощения».
3
2
В зависимости от назначения показатель паропроницаемости предлагаемого материала составляет 10-20 мг/см г, а показатель воздухопроницаемости от 100 до 200 дм 7 м с.
Осуществимость полезной модели поясняется примерами 1-5.
Пример 1.
Был изготовлен многослойный материал, включающий нетканую основу из 100 масс.% поливинилхлоридных волокон. На одну из сторон данной нетканой основы нанесен слой полимерного покрытия из композиции на основе коллагена. При этом соотношение слоев основы и покрытия составило 1:1. Такой многослойный материал может использоваться для отделки деталей спецодежды.
Пример 2.
Был изготовлен многослойный материал, включающий нетканую основу из смеси 30 масс.% льна и 70 масс.% полиэфирного волокна. На одну из сторон данной нетканой основы нанесен слой полимерного покрытия из
композиции на основе коллагена. При этом соотношение слоев основы и покрытия составило 2:1. Такой многослойный материал может использоваться для защиты деталей спецодежды.
Пример 3.
Был изготовлен многослойный материал, включающий нетканую основу из смеси 60 масс.% полиэфирного волокна и 40 масс.% полипропиленового волокна. На одну из сторон данной нетканой основы нанесен слой полимерного покрытия из композиции на основе коллагена. При этом соотношение слоев основы и покрытия составило 3:1. Такой многослойный материал может использоваться для изготовления галантерейных изделий.
Пример 4.
Был изготовлен многослойный материал, включающий нетканую основу из смеси 50 масс.% льна и 50 масс.% полипропиленового волокна. На одну из сторон данной нетканой основы нанесен слой полимерного покрытия из композиции на основе коллагена. При этом соотношение слоев основы и покрытия составило 4:1. такой многослойный материал может использоваться для изготовления отдельных деталей спецодежды.
Пример 5.
Был изготовлен многослойный материал, включающий нетканую основу из смеси 20 масс.% льна, 30 масс.% полиамидного волокна, 15 масс.% шерсти и 35 масс.% полиэфирного волокна. На одну из сторон данной нетканой основы нанесен слой полимерного покрытия из композиции на основе коллагена. При этом соотношение слоев основы и покрытия составило 6:1. Такой многослойный материал может использоваться для изготовления деталей обуви.